КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE FABRICATION

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, керамическая масса для изготовления облицовочной плитки, включающая каолин, глину, мраморную муку, керамический череп, доломит, отличающаяся тем, что дополнительно содержит оксид цинка, кремнегель, глинозем при следующем соотношении компонентов, мас.%: каолин 10,0-15,0; глина 77,5-81,5; мраморная мука 0,5-1,0; керамический череп 1,0-2,0; доломит 0,5-1,0; оксид цинка 0,5-1,0; кремнегель 0,5-1,0; глинозем 3,0-4,0.
В таблице приведены составы керамической массы.
Таблица
Компоненты
Состав, мас.%:
1
2
3
Каолин
10,0
12,5
15,0
Глина
81,5
79,5
77,5
Мраморная мука
0,5
0,75
1,0
Керамический череп
2,0
1,5
1,0
Доломит
1,0
0,75
0,5
Оксид цинка
0,5
0,75
1,0
Кремнегель
0,5
0,75
1,0
Глинозем
4,0
3,5
3,0
Прочность на сжатие, МПа
до 35
до 35
до 35
Для приготовления керамической массы используют качественные каолины и беложгущиеся глины любых месторождений. В качестве керамического черепа возможно использование бракованных изделий после обжига.
Компоненты дозируют в требуемых количествах, размалывают, готовят керамическую массу с влажностью 8-13% из которой прессуют плитку полусухим способом. Плитку обжигают при температуре 1150-1250°C. На поверхность обожженной плитки наносят слой глазури и при температуре 900-1000°C проводят второй обжиг.
Источники информации
1. А.с. №44772 Болгарии, 1989.